(57)【要約】【課題】高い強度と優れた透水性能を有する異方性構造の精密濾過膜であって、特に内圧濾過において目詰まりが少ない優れた精密濾過膜の製造方法を提供する。【解決手段】製膜原液と内部液を２重環状ノズルから吐出させた後、エアギャップを通過させてから凝固浴で凝固させる中空糸状膜の製造方法において、ａ）製膜原液が、膜形成ポリマー、該ポリマーの溶剤、及び親水性ポリマーからなり、膜形成ポリマーに対する親水性ポリマーの比率が２０〜６０重量％、ｂ）内部液が水と少なくとも１種類以上の溶剤からなり、水の含有量が３５〜５５重量％、ｃ）ノズル部での製膜原液の温度が５０℃以上、ｄ）凝固浴温度が８５〜１００℃、且つｅ）紡速に対するエアギャップの比率が０．０１〜０．１ｍ／（ｍ／分）であることを特徴とする中空糸状精密濾過膜の製造方法。【選択図】　選択図なし【特許請求の範囲】
【請求項１】
製膜原液と内部液を２重環状ノズルから吐出させた後、エアギャップを通過させてから凝固浴で凝固させる中空糸状膜の製造方法において、
ａ）製膜原液が、膜形成ポリマー、該ポリマーの溶剤、及び親水性ポリマーからなり、膜形成ポリマーに対する親水性ポリマーの比率が２０〜６０重量％、
ｂ）内部液が水と少なくとも１種類以上の溶剤からなり、水の含有量が３５〜５５重量％、
ｃ）ノズル部での製膜原液の温度が５０℃以上、
ｄ）凝固浴温度が８５〜１００℃、且つ
ｅ）紡速に対するエアギャップの比率が０．０１〜０．１ｍ／（ｍ／分）
であることを特徴とする中空糸状精密濾過膜の製造方法。
【請求項２】
さらに放射線照射することを特徴とする請求項１に記載の製造方法。
【請求項３】
膜の内径に対する膜厚の比率が０．１５〜０．４であることを特徴とする請求項１又は２に記載の製造方法。
【請求項４】
膜の外径が５００μｍ以下であることを特徴とする請求項１〜３のいずれかに記載の製造方法。
【請求項５】
膜形成ポリマーがポリスルホン系ポリマーであることを特徴とする請求項１〜４のいずれかに記載の製造方法。
【請求項６】
親水性ポリマーが重量平均分子量９００，０００以上のポリビニルピロリドンであることを特徴とする請求項１〜５のいずれかに記載の製造方法。
【請求項７】
膜形成ポリマーの溶剤がＮ−メチル−２−ピロリドンであることを特徴とする請求項１〜６のいずれかに記載の製造方法。
【請求項８】
紡速が６０ｍ／分以上であることを特徴とする請求項１〜７のいずれかに記載の製造方法。
【発明の詳細な説明】
【０００１】
【発明の属する技術分野】
本発明は、異方性の精密濾過膜であって、特に、高い強度と優れた透水性能を有し、且つ内圧濾過において目詰まりが少ない精密濾過膜の製造方法に関する。
【０００２】
【従来の技術】
中空糸状膜は、精密濾過から限外濾過までの工業的用途に広く使われており、膜の素材としてポリエチレン、酢酸セルロース、ポリスルホン、ポリフッ化ビニリデン、ポリカーボネート、ポリアクリロニトリル等が用いられている。これらの素材からなる従来の中空糸状膜は、濾過性能の向上に注力して開発されたものであるため、中空糸状膜の破断強度や破断時の伸びが小さく、急激な温度変化や逆洗時の圧力変化により、しばしば中空糸状膜が破断することが指摘されている。
【０００３】
この点を解決するため種々の試みがなされてきたが、一般的には特許文献１に記載された発明に示唆されているように、製膜原液中のポリマー濃度を高くして、中空糸状膜全体のポリマー密度を上げる方法が考えられる。しかしながら、この方法では膜の強度が向上する反面、膜の孔径が小さくなるとともに膜の透水量が大幅に低下するため、強度と透水性能のバランスに優れた中空糸状膜は得られていない。
【０００４】
一方、膜の透水性能を向上させるためには、膜の孔径を大きくする方法が一般的に行なわれるが、孔径の増大は一般に膜の分画性能と膜強度の低下を招く。
以上のように、従来技術では、強度、透水性能及び分画性能のバランスがとれた高性能の中空糸状膜は得られていなかった。例えば、特許文献２には、高強度でかつ透水性能に優れた膜の製法が提案されているが、この製法によって作られた膜は孔径が大きく、透水性能と分画性能とのバランスがとれていない。
【０００５】
特許文献３には、膜の外表面から内部に向かって孔径が連続的に小さくなり内部の最小孔径を経て再び連続的に孔径が大きくなり内表面に開孔する中空糸状精密濾過膜が開示されている。しかしながら、この構造の膜を用いて膜の中空部側（内表面側）から液体等を濾過した場合、急激な目詰まりを起こし長時間安定的に濾過を行なうことができない。
【０００６】
【特許文献１】
特開昭５９−２２８０１６号公報
【特許文献２】
特開平４−２６０４２４号公報
【特許文献３】
特開平２−１０２７２２号公報
【０００７】
【発明が解決しようとする課題】
本発明の課題は、高い強度と優れた透水性能を有する異方性の精密濾過膜であって、特に内圧濾過において目詰まりが少ない優れた精密濾過膜の製造方法を提供することにある。
【０００８】
【課題を解決するための手段】
上記の如く、膜の中空部側から液体等を濾過（以下「内圧濾過」ともいう）した場合、目詰まりが少なく、透水性能に優れた高強度の精密濾過膜はこれまでなかった。何故ならば、膜の外表面から内表面に向かって孔径が連続的に小さくなる傾斜構造の膜の膜内表面に、膜強度を高く維持したまま、０．０１μｍ以上の（精密濾過領域の）孔を開口させることは、特にポリスルホン等の疎水性ポリマーでは従来不可能であったからである。
【０００９】
そこで本発明者は、目詰まりを防止するため、膜の外表面から内表面に向かって孔径が連続的に小さくなる傾斜構造について鋭意研究を進めた結果、本発明に至ったものである。
【００１０】
すなわち本発明は、
（１）製膜原液と内部液を２重環状ノズルから吐出させた後、エアギャップを通過させてから凝固浴で凝固させる中空糸状膜の製造方法において、
ａ）製膜原液が、膜形成ポリマー、該ポリマーの溶剤、及び親水性ポリマーからなる添加剤からなり、膜形成ポリマーに対する添加剤の比率が２０〜６０重量％、
ｂ）内部液が水と少なくとも１種類以上の溶剤からなり、水の含有量が３５〜５５重量％、
ｃ）ノズル部での製膜原液の温度が５０℃以上、
ｄ）凝固浴温度が８５〜１００℃、且つ
ｅ）紡速に対するエアギャップの比率が０．０１〜０．１ｍ／（ｍ／分）
であることを特徴とする中空糸状精密濾過膜の製造方法、
（２）さらに放射線照射することを特徴とする（１）に記載の製造方法、
（３）膜の内径に対する膜厚の比率が０．１５〜０．４であることを特徴とする（１）又は（２）に記載の製造方法、
（４）膜の外径が５００μｍ以下であることを特徴とする（１）〜（３）に記載の製造方法、
（５）膜形成ポリマーがポリスルホン系ポリマーであることを特徴とする（１）〜（４）に記載の製造方法、
（６）親水性ポリマーが重量平均分子量９００，０００以上のポリビニルピロリドンであることを特徴とする（１）〜（５）に記載の製造方法、
（７）膜形成ポリマーの溶剤がＮ−メチル−２−ピロリドンであることを特徴とする（１）〜（６）に記載の製造方法、および
（８）紡速が６０ｍ／分以上であることを特徴とする（１）〜（７）に記載の製造方法、
に関するものである。
【００１１】
本発明の製造方法により、膜の外表面から内表面に向かって孔径が連続的に小さくなるスポンジ構造からなり、内圧濾過における阻止径が０．０１５〜１μｍであることを特徴とする優れた中空糸状精密濾過膜が得られる。
【００１２】
【発明の実施の形態】
以下に、本発明の中空糸状精密濾過膜（以下単に「膜」又は「中空糸状膜」ともいう）の製造方法について説明する。
本発明で得られる中空糸精密濾過膜は、河川水、湖沼水、地下水、海水等の天然水からの除濁、微生物の除去、及び無菌水の作成等の上水道分野、電着塗料溶液からの塗料回収分野、電子工業向け超純水製造分野、医薬・発酵及び食品の分野での使用など広範囲に応用できる。
【００１３】
本発明の製造方法は、膜形成ポリマー、該ポリマーの溶剤、及び親水性ポリマーからなる添加剤から本質的になる特定温度の製膜原液を、該ポリマーに対する良溶剤の特定濃度の水溶液からなる内部液とともに２重環状ノズルから吐出させ、紡速に対して特定の比率のエアギャップを通過させた後、特定温度の凝固浴で凝固させることにより製造される。
【００１４】
本発明の製造方法において用いられる膜形成ポリマーは、湿式製膜により膜を形成することができるポリマーであればよく、例えばポリスルホン系ポリマー、ポリフッ化ビニリデン系ポリマー、ポリアクリロニトリル系ポリマー、ポリメタクリル酸系ポリマー、ポリアミド系ポリマー、ポリイミド系ポリマー、ポリエーテルイミド系ポリマー及び酢酸セルロース系ポリマー等が挙げられる。中でも芳香族ポリスルホンは、その熱安定性、耐酸、耐アルカリ性および機械的強度に優れるが、疎水性であるため河川水、湖沼水、地下水、海水等の天然水からの除濁、微生物の除去や電着塗料溶液からの塗料回収分野及び医薬・発酵等の一般工業分野においても目詰まりし易いことが問題であった。製膜原液に親水性ポリマーを添加して製膜することにより一般工業分野での使用を可能にし、さらに医療分野においても血液適合性を向上できることから好ましく用いられる。芳香族ポリスルホンとしては、ビスフェノールＡ型ポリスルホンが特に好ましく用いられる。
【００１５】
本発明で用いられる芳香族ポリスルホンとしては、下記の式（１）、または式（２）で示される繰り返し単位を有するものが挙げられる。なお、式中のＡｒはパラ位での２置換のフェニル基を示し、重合度や分子量については特に限定しない。
−Ｏ−Ａｒ−Ｃ（ＣＨ３）２−Ａｒ−Ｏ−Ａｒ−ＳＯ２−Ａｒ−　　　（１）
−Ｏ−Ａｒ−ＳＯ２−Ａｒ−　　　　　　　　　　　　　　　　　　　（２）
【００１６】
添加剤は、溶剤と相溶性があり、膜形成ポリマーを溶解しない親水性ポリマーが用いられる。膜形成ポリマーがポリスルホン系ポリマーであれば、添加剤としてはポリビニルピロリドンが好ましく用いられる。ポリビニルピロリドンは親水性ポリマーの中でも特に毒性が低いので好ましい。膜形成ポリマーが芳香族ポリスルホンの場合、ポリビニルピロリドン以外の添加剤を用いたのでは本発明の膜は得られにくい。
【００１７】
ポリビニルピロリドンは高分子量のものほど膜への親水化効果が高いため、高分子量のものほど少量で十分な効果が発揮できることから、本発明においては重量平均分子量９００，０００以上のポリビニルピロリドンが使用される。９００，０００より小さい重量平均分子量を有するポリビニルピロリドンを用いて膜への親水化効果を付与するためには大量のポリビニルピロリドンを膜中に残存させる必要があるが、このために膜からの溶出物が増加することになる。また、逆に溶出物を下げるために９００，０００より小さい重量平均分子量のポリビニルピロリドンの膜中での残存量を少なくすると親水化効果が不十分となってしまう。また、重量平均分子量９００，０００以上のポリビニルピロリドンを用いないと膜厚部での親水性が不十分であることから、膜内表面緻密層（膜内表面部位）を通過した血漿タンパク質が膜厚部で吸着されてしまい、結果として良好な分離特性を発揮できない。
【００１８】
ポリマーの溶剤としては、Ｎ−メチル−２−ピロリドン、Ｎ，Ｎ−ジメチルホルムアミド、Ｎ，Ｎ−ジメチルアセトアミド等の溶剤が挙げられるが、膜形成ポリマーがポリスルホン系ポリマーの場合、Ｎ−メチル−２−ピロリドン（以下単に「ＮＭＰ」ともいう）が好ましい。ＮＭＰは、ポリスルホン系ポリマーに対して最も溶解力の高い溶剤である。例えば、他の良溶剤であるＮ，Ｎ−ジメチルアセトアミドと比較して室温で約１．５倍の溶解力を有する。膜の外表面から内表面に向かって孔径が連続的に小さくなる傾斜構造において膜内表面に０．０１μｍ以上の大孔径を開口させるには、内部液中の非溶剤により液液相分離が誘発されてから相分離（凝固）が終了するまでの時間、即ち粒子成長時間を長くする必要がある。ポリスルホン系ポリマーにおいては、非常に高い溶解力を有するＮＭＰを用いることによってこの粒子成長時間をどの溶剤を用いるよりも長くすることが可能である。さらに、ＮＭＰはポリスルホン系ポリマーにおいて最良溶剤であることから、製膜原液中のポリスルホン系ポリマーの分子鎖同士の絡み合いが良く、結果的に高強度の膜を得ることが可能である。以上の理由から、膜形成ポリマーがポリスルホン系ポリマーの場合、ＮＭＰ以外の溶剤を用いたのでは、本発明の膜は得られにくい。
【００１９】
製膜原液は、本質的に膜形成ポリマー、ポリビニルピロリドン等の特定の添加剤、Ｎ−メチル−２−ピロリドン等の特定のポリマーの溶剤からなる。製膜原液にその他の添加剤、例えば従来添加剤として知られている水や金属塩等を加えると、本発明の膜は得られにくい。
【００２０】
以上から、本発明の製造方法から得られた膜は、芳香族ポリスルホンとポリビニルピロリドンからなることが最も好ましい。さらに本発明の製造方法から得られた精密濾過膜は、内圧濾過によって用いられることから、濾過しようとする液が接触する膜内表面におけるポリビニルピロリドンの濃度が２０〜４５重量％であることが好ましい。濾過しようとする液が血液等の場合、膜の血液適合性に重要な因子は、血液が接する膜内表面の親水性であり、ポリビニルピロリドン（以下単に「ＰＶＰ」ともいう）を含有するポリスルホン系膜では、膜内表面のＰＶＰ濃度が重要である。膜内表面のＰＶＰ濃度が低すぎると膜内表面が疎水性を示し、血漿タンパク質が吸着しやすく、血液の凝固も起こりやすい。すなわち、膜の血液適合性不良となる。逆に膜内表面のＰＶＰ濃度が高すぎると、ＰＶＰの血液系への溶出量が増加し好ましくない結果を与える。従って、血液、血漿、血清を内圧濾過する場合のＰＶＰの濃度は、２０〜４５重量％の範囲であり、好ましくは２５〜４０重量％である。
【００２１】
膜内表面のＰＶＰ濃度は、エックス線光量子スペクトル（Ｘ−ｒａｙ　Ｐｈｏｔｏｅｌｅｃｔｒｏｎ　ｓｐｅｃｔｒｏｓｃｏｐｙ、以下ＸＰＳ）によって決定される。すなわち、膜内表面のＸＰＳの測定は、試料を両面テープ上に並べた後、カッターで繊維軸方向に切開し、膜の内側が表になるように押し広げた後、通常の方法で測定する。すなわち、Ｃ１ｓ、Ｏ１ｓ、Ｎ１ｓ、Ｓ２ｐスペクトルの面積強度から、装置付属の相対感度係数を用いて窒素の表面濃度（窒素原子濃度）とイオウの表面濃度（イオウ原子濃度）から求めた濃度をいうものであり、ポリスルホン系ポリマーが（２）式の構造であるときには（３）式により計算で求めることができる。
ＰＶＰ濃度（重量％）＝Ｃ１Ｍ１×１００／（Ｃ１Ｍ１＋Ｃ２Ｍ２）　　　　（３）
ここで、Ｃ１：窒素原子濃度（％）
Ｃ２：イオウ原子濃度（％）
Ｍ１：ＰＶＰの繰り返しユニットの分子量（１１１）
Ｍ２：ポリスルホン系ポリマーの繰り返しユニットの分子量（４４２）
【００２２】
本発明で用いられる製膜原液のポリマー濃度は、該原液からの製膜が可能で、かつ得られた膜が膜としての性能を有するような濃度の範囲であれば特に制限されず、１０〜３５重量％、好ましくは１０〜３０重量％である。高い透水性能又は大きな分画分子量を達成するためには、ポリマー濃度は低い方がよく、１０〜２５重量％が好ましい。
【００２３】
さらに重要なことは製膜原液中の添加剤（親水性ポリマー）の量であり、ポリマーに対する添加剤の混和比率が２０〜６０重量％、好ましくは２７〜６０重量％である。ポリマーに対する添加剤の混和比率が２０重量％未満では膜内表面の孔径が０．０１μｍ以下の小孔径になる傾向にあり、６０重量％を超えると製膜原液の粘性が高くなり製膜時の可紡性が悪くなる傾向にあるため好ましくない。
【００２４】
さらに製膜原液の温度が重要であり、ノズルでの吐出時の製膜原液の温度は５０℃以上、好ましくは６０〜１００℃である。５０℃未満であると製膜時の可紡性が悪い。
【００２５】
内部液は、中空糸状膜の中空部を形成させるために用いるものであり、水と少なくとも１種類以上の膜形成ポリマーに対する良溶剤からなる。水の含有量は、３５〜５５重量％であることが好ましい。水の含有量が３５重量％未満では製膜時の可紡性が悪く、５５重量％を超えると膜内表面の孔径が０．０１μｍ以下の小孔径となる傾向にある。
【００２６】
エアギャップとは、ノズルと凝固浴との間の隙間を意味する。本発明の膜を得るには紡速（ｍ／分）に対するエアギャップ（ｍ）の比率が極めて重要である。何故ならば本発明の膜構造は、内部液中の非溶剤が製膜原液と接触することによって該製膜原液の内表面部位から外表面部位側へと経時的に相分離が誘発され、さらに該製膜原液が凝固浴に入るまでに膜内表面部位から外表面部位までの相分離が完了しなければ、得られないからである。
【００２７】
紡速に対するエアギャップの比率は、０．０１〜０．１ｍ／（ｍ／分）であることが好ましく、さらに好ましくは０．０１〜０．０５ｍ／（ｍ／分）である。紡速に対するエアギャップの比率が０．０１ｍ／（ｍ／分）未満では、本発明の構造と性能を有する膜を得ることが難しく、０．１ｍ／（ｍ／分）を超える比率では、膜へのテンションが高いことからエアギャップ部で膜切れを多発し製造しにくい傾向にあり好ましくない。
【００２８】
また、紡速は生産効率に大きく寄与することから、早い程良いが、紡速が早くなると共にテンションが高くなることから早くすることが不可能であったが、本発明において紡速は６０ｍ／分以上、さらには７０〜１２０ｍ／分が可能である。
ここで、紡速とはノズルから内部液とともに吐出した製膜原液がエアギャップを通過して凝固浴にて凝固した膜が巻き取られる中空糸状膜の一連の製造工程において、該工程中に延伸操作が無い時の巻き取り速度を意味する。また、エアギャップを円筒状の筒などで囲み、一定の温度と湿度を有する気体を一定の流量でこのエアギャップに流すと、より安定した状態で中空糸状膜を製造することができる。
【００２９】
凝固浴としては、例えば水；メタノール、エタノール等のアルコール類；エーテル類；ｎ−ヘキサン、ｎ−ヘプタン等の脂肪族炭化水素類などポリマーを溶解しない液体が用いられるが、水が好ましい。また、凝固浴にポリマーを溶解する溶剤を若干添加することにより凝固速度等をコントロールすることも可能である。
凝固浴の温度は、８５〜１００℃、好ましくは９０〜１００℃である。凝固浴の温度が８５℃未満では膜内表面の孔径が０．０１μｍ以下の小孔径となる傾向にあり、１００℃以上では製膜時に糸切れ等を多発し好ましくない。
【００３０】
さらに、本発明の膜を得るためには凝固後の膜の内径に対する膜厚の比率が０．１５〜０．４、好ましくは０．２〜０．３である。膜の内径に対する膜厚の比率が０．１５未満では膜の絶対強度が弱くなる傾向にある。また、該比率が０．４を超えると本発明の様な膜の外表面から内表面（又は内表面部位）に向かって孔径が小さくなる傾斜構造は得られにくい傾向にある。何故ならば、内部液中の非溶剤量に対する製膜原液中の溶剤量の割合が多いために、内部液中の非溶剤量のみでは凝固浴に入るまでに製膜原液の膜内表面部位から外表面部位までの相分離を完了できないためである。
【００３１】
また、膜の外径は５００μｍ以下、好ましくは４００μｍ以下、より好ましくは３００μｍ以下である。膜の外径が大きくなるとモジュール内の膜面積（充填量）を低下せざるを得ないため、結果として単位時間当たりの処理能力が劣り、好ましくない。逆に膜の外径を大きくしてモジュール内の膜面積（充填量）を同一にするにはモジュール容器を大きくせざるを得ず、結果としてコストアップとなり好ましくない。特に、医療用途で使用されるモジュールは患者の医療費負担を軽減するため高価な大型モジュールにすることは避ける必要がある。以上の処理能力とコストの関係から膜の外径は５００μｍ以下であることが好ましい。
【００３２】
さらに、本発明の膜は乾燥させることも可能であり、乾燥に際しては、グリセリン等の保湿剤を含浸させなくても良い。
また、膜に電子線及びγ線等の放射線を照射することにより、膜中のＰＶＰの一部を水に不溶化できることから、膜からの溶出量を低減することが可能である。放射線の照射は、モジュール化前又はモジュール化後のどちらでも良い。また、膜中の全ＰＶＰを不溶化してしまうと、膜の膨潤性が悪くなるため分離性能が悪くなり好ましくない。
【００３３】
本発明でいう水に不溶であるＰＶＰとは、膜中の全ＰＶＰ量から水に可溶であるＰＶＰ量を差し引いたものである。膜中の全ＰＶＰ量は、窒素及びイオウの元素分析により容易に算出することができる。
また、水に可溶であるＰＶＰ量は、以下の方法により求めることができる。
例えば、膜形成ポリマーがポリスルホン系ポリマーの場合、膜をＮ−メチル−２−ピロリドンで完全に溶解した後、得られたポリマー溶液に水を添加して膜形成ポリマーを完全に沈殿させる。さらに該ポリマー溶液を静置した後、上澄み液中のＰＶＰ量を液体クロマトグラフィーで定量することにより水に可溶であるＰＶＰを定量することができる。
【００３４】
【実施例】
以下にこの発明の実施例を示すが、本発明は、これに限定されるものではない。
各測定方法は、下記のとおりである。
なお、測定サンプルとして使用した中空糸状膜は、すべて十分に水を含浸させた状態のものを用いた。
【００３５】
（透水量の測定）
両端を接着剤で固定した有効長１８０ｍｍの糸束（内表面積換算で１１０±１０ｃｍ２になるように膜本数を揃えたミニモジュール）の内表面から外表面に透過させ、その量をｍＬ（ミリリットル）／（ｍ２・ｈｒ・ｍｍＨｇ）で表した。ただし、有効膜面積は内表面換算した。
【００３６】
（破断強度の測定）
膜強度は、（株）島津製作所製のオートグラフＡＧＳ−５Ｄを使用し、サンプル長さ２０ｍｍ、引張りスピード３００ｍｍ／分で測定した。
【００３７】
（阻止径の測定）
膜内表面の孔径が０．０５μｍよりも小さい場合やスリット状の孔であると、孔径の大きさを測定しても誤差が大きくなり意味をなさないことから、本発明では内圧濾過時の阻止径を用いて膜内表面の孔径の指標とした。本発明における内圧濾過における阻止径とは、以下の方法により決定された。
１）０．２重量％のドデシル硫酸ナトリウム水溶液中に、粒径の精度が±４％以内のポリスチレン系のラテックス粒子を０．０２体積％の濃度で懸濁するように調整した原液を、両端を接着剤で固定した有効長１８０ｍｍの糸束（内表面積換算で１１０±１０ｃｍ２になるように膜本数を揃えたもの）に対して、入り圧と出圧との平均圧力を０．５ｋｇｆ／ｃｍ２、流体線速＝１ｃｍ／秒のクロスフローの条件で内圧濾過を行い、４０分後の濾液と元液の濃度の阻止率を求めた。この時、阻止率に経時変化がないことが必要であり、２０分後、４０分後、及び６０分後の各々の阻止率の絶対値の偏差が±１０％以内でなければならない。得られた濾液と元液の濃度は、紫外分光光度計により２８０ｎｍの波長にて測定し、下記の式（４）に代入して阻止率を算出する。２）次に、該阻止率が９０％以上となる１）で用いたラテックス粒子の最小粒径を膜の阻止径とした。
阻止率（％）＝｛１−（濾液の吸光度）／（元液の吸光度）｝×１００　　（４）阻止径の測定には、０．０１４７μｍ（Ｍａｇｓｐｈｅｒｅ社製、ポリスチレン系ポリマー、０．０１４７μｍ）、０．０２８μｍ（Ｍａｇｓｐｈｅｒｅ社製、ポリスチレン系ポリマー、０．０２８μｍ）、０．０３７μｍ（Ｍａｇｓｐｈｅｒｅ社製、ポリスチレン系ポリマー、０．０３７μｍ）、０．０６２μｍ（Ｓｅｒａｄｙｎ社製、ポリスチレン系ポリマー、０．０６２μｍ）、０．０８８μｍ（Ｓｅｒａｄｙｎ社製、ポリスチレン系ポリマー、０．０８８μｍ）及び０．１０２μｍ（Ｓｅｒａｄｙｎ社製、ポリスチレン系ポリマー、０．１０２μｍ）のラテックス粒子（それぞれの粒径精度±４％）を使用した。
【００３８】
（膜表面の開孔率の測定）
開口率は、膜の外表面の電子顕微鏡写真を画像解析して数値化することにより求めた。本発明でいう開口率とは、取り組んだ画像の面積に対する開孔部孔面積の総和の百分率と定義され、下記の式（５）で与えられる。なお、１０ピクセル以下はノイズとみなして計数から除外した。
開孔率（％）＝（開孔部の孔面積の総和／取り込んだ画像の面積）×１００　（５）
【００３９】
（膜表面の平均孔径の測定）
膜の表面に開口した孔の形状や大きさ等は、電子顕微鏡を用いて観察、測定した。
また、内表面及び外表面に開口した孔の平均孔径Ｄとは、下記の式（６）で示される値である。
Ｄ＝［｛（Ｄｉ２）２＋……＋（Ｄｎ２）２｝／｛Ｄｉ２＋……＋Ｄｎ２｝］１／２　（６）
ここでＤは平均孔径、Ｄｉはｉ個目の孔の実測径、Ｄｎはｎ個目の孔の実測径である。ただし、Ｄｉ、Ｄｎの実測径は、孔が円形に近い場合は、その直径で表し、孔が円形でない場合には，その孔と同一面積の円の直径で表す。
【００４０】
【実施例１】
（製膜及び残溶剤の除去）
ポリスルホン（Ａｍｏｃｏ　Ｅｎｇｉｎｅｅｒｉｎｇ　Ｐｏｌｙｍｅｒｓ社製Ｐ−１７００）２０．０重量％、ポリビニルピロリドン（ＢＡＳＦ社製　Ｋ９０、重量平均分子量１，２００，０００）４．４重量％を、Ｎ−メチル−２−ピロリドン７５．６重量％に溶解して均一な溶液とした。ここで、製膜原液中のポリスルホンに対するポリビニルピロリドンの混和比率は２２．０重量％であった。この製膜原液を６０℃に保ち、Ｎ−メチル−２−ピロリドン５４重量％と水４６重量％の混合溶液からなる内部液（水の含有量が４６重量％）とともに、紡口（２重環状ノズル　０．１ｍｍ−０．２ｍｍ−０．３ｍｍ、ノズル温度６０℃、ノズル部での製膜原液の温度６０℃）から吐出させ、０．９６ｍのエアギャップを通過させて９５±１℃の水からなる凝固浴へ浸漬した。
この時、紡口から凝固浴までを円筒状の筒で囲み、外気が入らないように密閉した。紡速は、８０ｍ／分に固定した。ここで、紡速に対するエアギャップの比率は、０．０１２ｍ／（ｍ／分）であった。
巻き取った糸束を切断後、糸束の切断面上方から８０℃の熱水シャワーを２時間かけて洗浄することにより膜中の残溶剤を除去した。さらに、２．５Ｍｒａｄのγ線を照射することにより膜中のＰＶＰの一部を不溶化した。
【００４１】
得られた膜を電子顕微鏡にて観察したところ、膜の外表面から内表面に向かって孔径が連続的に小さくなるスポンジ構造であることが明らかとなった。その他の膜構造及び膜性能等を表１に示す。膜の破断強度は５０ｋｇｆ／ｃｍ２以上と高い強度を示し、さらに１，０００ｍＬ／ｍ２・ｈｒ・ｍｍＨｇ以上の優れた透水性能を有する精密濾過膜であることが明らかとなった。さらに、平均粒径０．０６２μｍのラテックス粒子の内圧濾過においても急激な目詰まりがなく長時間安定した濾液量を維持した。
【００４２】
【実施例２】
製膜原液中のポリビニルピロリドンを１０重量％、Ｎ−メチル−２−ピロリドンを７０重量％とした以外は、実施例１と同様な操作を行った。この時の製膜原液中のポリスルホンに対するポリビニルピロリドンの混和比率は５０．０重量％であった。得られた膜を電子顕微鏡にて観察したところ、膜の外表面から内表面に向かって孔径が連続的に小さくなるスポンジ構造であることが明らかとなった。その他の膜構造及び膜性能等を表１に示す。膜の破断強度は５０ｋｇｆ／ｃｍ２以上と高い強度を示し、さらに１，０００ｍＬ／ｍ２・ｈｒ・ｍｍＨｇ以上の優れた透水性能を有する精密濾過膜であることが明らかとなった。さらに、阻止径測定に使用した平均粒径０．０３７μｍのラテックス粒子の内圧濾過においても急激な目詰まりがなく長時間安定した濾液量を維持した。
【００４３】
【実施例３】
Ｎ−メチル−２−ピロリドン６３重量％と水３７重量％の混合溶液からなる内部液（水の含有量が３７重量％）を用いた以外は、実施例１と同様な操作を行った。得られた膜を電子顕微鏡にて観察したところ、膜の外表面から内表面に向かって孔径が連続的に小さくなるスポンジ構造であることが明らかとなった。その他の膜構造及び膜性能等を表１に示す。膜の破断強度は５０ｋｇｆ／ｃｍ２以上と高い強度を示し、さらに１，０００ｍＬ／ｍ２・ｈｒ・ｍｍＨｇ以上の優れた透水性能を有する精密濾過膜であることが明らかとなった。さらに、阻止径測定に使用した平均粒径０．１０２μｍのラテックス粒子の内圧濾過においても急激な目詰まりがなく長時間安定した濾液量を維持した。
【００４４】
【実施例４】
Ｎ−メチル−２−ピロリドン４６重量％と水５４重量％の混合溶液からなる内部液（水の含有量が５４重量％）を用いた以外は、実施例１と同様な操作を行った。得られた膜を電子顕微鏡にて観察したところ、膜の外表面から内表面に向かって孔径が連続的に小さくなるスポンジ構造であることが明らかとなった。その他の膜構造及び膜性能等を表１に示す。膜の破断強度は５０ｋｇｆ／ｃｍ２以上と高い強度を示し、さらに１，０００ｍＬ／ｍ２・ｈｒ・ｍｍＨｇ以上の優れた透水性能を有する精密濾過膜であることが明らかとなった。さらに、阻止径測定に使用した平均粒径０．０２８μｍのラテックス粒子の内圧濾過においても急激な目詰まりがなく長時間安定した濾液量を維持した。
【００４５】
【実施例５】
製膜原液中のポリビニルピロリドンを６．６重量％、Ｎ−メチル−２−ピロリドンを７３．４重量％とした以外は、実施例１と同様な操作を行った。この時の製膜原液中のポリスルホンに対するポリビニルピロリドンの混和比率は３３．０重量％であった。得られた膜を電子顕微鏡にて観察したところ、膜の外表面から内表面に向かって孔径が連続的に小さくなるスポンジ構造であることが明らかとなった。その他の膜構造及び膜性能等を表１に示す。膜の破断強度は５０ｋｇｆ／ｃｍ２以上と高い強度を示し、さらに１，０００ｍＬ／ｍ２・ｈｒ・ｍｍＨｇ以上の優れた透水性能を有する精密濾過膜であることが明らかとなった。さらに、阻止径測定に使用した平均粒径０．０８８μｍのラテックス粒子の内圧濾過においても急激な目詰まりがなく長時間安定した濾液量を維持した。
【００４６】
【比較例１】
製膜原液中のポリビニルピロリドンを３．４重量％、Ｎ−メチル−２−ピロリドンを７６．６重量％とした以外は、実施例１と同様な操作を行った。この時の製膜原液中のポリスルホンに対するポリビニルピロリドンの混和比率は１７．０重量％であった。得られた膜を電子顕微鏡にて観察したところ、膜の外表面から内表面に向かって孔径が連続的に小さくなるスポンジ構造であることが明らかとなった。その他の膜構造及び膜性能等を表２に示す。膜内表面の平均孔径は０．０１μｍ以下であった。また、０．０１４７μｍのラテックス粒子の阻止率が初期から１００％を示したことから、この膜の阻止径は０．０１４７μｍ未満であることが明らかとなった。
【００４７】
【比較例２】
実施例１で使用したポリスルホン２０重量％、ポリビニルピロリドンを１３重量％、およびＮ−メチル−２−ピロリドンを６７重量％を溶解しようとした均一な溶液にすることができなかった。
【００４８】
【比較例３】
Ｎ−メチル−２−ピロリドン４３重量％と水５７重量％の混合溶液からなる内部液（水の含有量が５７重量％）を用いた以外は、実施例１と同様な操作を行った。得られた膜を電子顕微鏡にて観察したところ、膜の外表面から内表面に向かって孔径が連続的に小さくなるスポンジ構造であることが明らかとなった。その他の膜構造及び膜性能等を表２に示す。膜内表面の平均孔径は０．０１μｍ以下であった。また、０．０１４７μｍのラテックス粒子の阻止率が初期から１００％を示したことから、この膜の阻止径は０．０１４７μｍ未満であることが明らかとなった。
【００４９】
【比較例４】
Ｎ−メチル−２−ピロリドン６２重量％と水３８重量％の混合溶液からなる内部液（水の含有量が６２重量％）を用いた以外は、実施例１と同様な操作を行ったが、糸切れが多発し紡糸できなかった。
【００５０】
【比較例５】
製膜原液の温度を４５℃、ノズル温度を４５℃（ノズル部での製膜原液の温度４５℃）にした以外は、実施例２と同様な操作を行ったが、糸切れが多発し紡糸できなかった。
【００５１】
【比較例６】
溶剤をＮ−メチル−２−ピロリドンからＮ，Ｎ−ジメチルアセトアミドにした以外は実施例１と同様な操作を行った。得られた膜を電子顕微鏡にて観察したところ、膜の外表面から内表面に向かって孔径が連続的に小さくなるスポンジ構造であることが明らかとなった。その他の膜構造及び膜性能等を表２に示す。膜内表面の平均孔径は０．０１μｍ以下であった。また、０．０１４７μｍのラテックス粒子の阻止率が初期から１００％を示したことから、この膜の阻止径は０．０１４７μｍ未満であることが明らかとなった。
【００５２】
【表１】
2004098028.tif 000002
【００５３】
【表２】
2004098028.tif 000003
【００５４】
【発明の効果】
本発明の製造方法から得られた膜は、高い強度と優れた透水性能を有する異方性構造の精密濾過膜であって、特に内圧濾過において目詰まりが少ない優れた精密濾過膜であることから医薬用途、医療用途、及び一般工業用途に用いることができる。
【手続補正書】
【提出日】平成15年2月24日(2003.2.24)
【手続補正１】
【補正対象書類名】明細書
【補正対象項目名】特許請求の範囲
【補正方法】変更
【補正の内容】
【特許請求の範囲】
【請求項１】
膜の外表面から内表面に向かって孔径が連続的に小さくなるスポンジ構造からなり、内圧濾過における阻止径が０．０１５〜１μｍであることを特徴とする中空糸状精密濾過膜の製造方法であって、製膜原液と内部液を２重環状ノズルから吐出させた後、エアギャップを通過させてから凝固浴で凝固させる中空糸状膜の製造方法において、
ａ）製膜原液が、膜形成ポリマー、該ポリマーの溶剤、及び親水性ポリマーからなり、膜形成ポリマーに対する親水性ポリマーの比率が２７〜６０重量％、
ｂ）内部液が水と少なくとも１種類以上の溶剤からなり、水の含有量が３５〜５５重量％、
ｃ）ノズル部での製膜原液の温度が６０〜１００℃以上、
ｄ）凝固浴温度が９０〜１００℃、且つ
ｅ）紡速に対するエアギャップの比率が０．０１〜０．１ｍ／（ｍ／分）
であることを特徴とする中空糸状精密濾過膜の製造方法。
【請求項２】
さらに放射線照射することを特徴とする請求項１に記載の製造方法。
【請求項３】
膜の内径に対する膜厚の比率が０．１５〜０．４であることを特徴とする請求項１又は２に記載の製造方法。
【請求項４】
膜の外径が５００μｍ以下であることを特徴とする請求項１〜３のいずれかに記載の製造方法。
【請求項５】
膜形成ポリマーがポリスルホン系ポリマーであることを特徴とする請求項１〜４のいずれかに記載の製造方法。
【請求項６】
親水性ポリマーが重量平均分子量９００，０００以上のポリビニルピロリドンであることを特徴とする請求項１〜５のいずれかに記載の製造方法。
【請求項７】
膜形成ポリマーの溶剤がＮ−メチル−２−ピロリドンであることを特徴とする請求項１〜６のいずれかに記載の製造方法。
【請求項８】
紡速が６０ｍ／分以上であることを特徴とする請求項１〜７のいずれかに記載の製造方法。